(57)【要約】【課題】静電防止性が持続し、包装用材料として用いる際にも、被包装物を充填包装する際にも粉末等が包装用材料に付着することなく充填できる積層フィルムの製造方法を開発することを目的とする。【解決手段】熱可塑性樹脂フィルムの少なくとも片面に、側鎖に少なくともカルボキシル基及び４級アンモニウム塩基を有する架橋性共重合高分子からなる接着性プライマー（Ａ）を塗布した熱可塑性樹脂フィルム（Ｂ）の接着性プライマー（Ａ）の表面に接着剤（Ｃ）を塗布・乾燥した後、接着性プライマー（Ａ）に水分を含ませた状態で他の熱可塑性樹脂フィルム（Ｄ）と貼り合せて積層し、得られる積層フィルムを高湿度の雰囲気下でエージングすることを特徴とする静電防止性を有する積層フィルムの製造方法に関する。【選択図】なし。【特許請求の範囲】
【請求項１】
熱可塑性樹脂フィルムの少なくとも片面に、側鎖に少なくともカルボキシル基及び４級アンモニウム塩基を有する架橋性共重合高分子からなる接着性プライマー（Ａ）を塗布した熱可塑性樹脂フィルム（Ｂ）の接着性プライマー（Ａ）の表面に接着剤（Ｃ）を塗布・乾燥した後、前記接着性プライマー（Ａ）に水分を含ませた状態で、他の熱可塑性樹脂フィルム（Ｄ）と貼り合せて積層し、得られる積層フィルムを高湿度の雰囲気下でエージングすることを特徴とする静電防止性を有する積層フィルムの製造方法。
【請求項２】
高湿度の雰囲気下で、接着性プライマー（Ａ）に水分を含ませてなる請求項１記載の積層フィルムの製造方法。
【請求項３】
湿度７０〜１００％ＲＨの高湿度下で、接着性プライマー（Ａ）に水分を含ませてなる請求項１記載の積層フィルムの製造方法。
【請求項４】
水噴霧による高湿度の雰囲気下で、接着性プライマー（Ａ）に水分を含ませてなる請求項１記載の積層フィルムの製造方法。
【請求項５】
積層フィルムのエージングを３０〜５０℃、湿度４０〜１００％ＲＨで少なくとも２４時間の高湿度の雰囲気下で行う請求項１記載の積層フィルムの製造方法。
【請求項６】
熱可塑性樹脂フィルム（Ｂ）の接着性プライマー（Ａ）の表面に印刷がなされてなる請求項１記載の積層フィルムの製造方法。
【請求項７】
請求項１〜６の何れかの製造方法で得られてなる静電防止性を有する積層フィルム。
【請求項８】
請求項７記載の積層フィルムからなる包装用材料。
【発明の詳細な説明】
【０００１】
【発明の属する技術分野】
本発明は、静電防止性が持続し、包装用材料として用いる際にも、小麦粉、砂糖等の粉末あるいは削り節、ふりかけ等の小片等の被包装物を充填包装する際にも粉末等が包装用材料に付着することなく充填できる積層フィルムの製造方法に関する。
【０００２】
【従来の技術】
ポリプロピレンフィルムに代表されるポリオレフィンフィルムは、ポリエステルフィルムやポリアミドフィルム等の有極性ポリマーからなるフィルムに比べ帯電し易く、そのままで包装用フィルムに用いると空気中の埃を吸着したり、フィルム同志がブロッキングし易いことから、包装用フィルムにはほとんど例外なく、帯電防止剤が添加されている。そして、かかる帯電防止剤は、通常素材となるポリオレフィンに添加されているので、帯電防止効果の持続性あるいは発現性等の問題を抱えている。かかる問題点を解決する方法として、側鎖にカルボキシル基及び４級アンモニウム塩基を有する架橋性共重合高分子である接着プライマーをプラスチックフィルム基材に塗布してなる積層フィルムおよびかかる積層フィルムに接着剤層を介して他のプラスチックフィルム層を積層した積層フィルムが提案されている（特許第２６０８３８３号公報）。
【０００３】
しかしながら、かかる架橋性共重合高分子からなる接着プライマーをプラスチックフィルム基材に塗布した積層フィルムに漫然とドライラミネート接着剤等を塗布して熱融着性フィルム等の他のフィルムと積層した場合、得られる多層フィルムを用いて被包装物を包装すると、何故か静電防止性が低下し、包装フィルムに被包装物が付着し、充填包装に支障を来す場合があることが分かった。
【０００４】
【発明が解決しようとする課題】
そこで、本発明者らは充填包装等を行う際にも、安定した静電防止性を有する積層フィルムを得る方法を鋭意検討した結果、架橋性共重合高分子からなる接着性プライマーを塗布した熱可塑性樹脂フィルムに接着剤を塗布して他の熱可塑性樹脂フィルムとを貼り合せる際に、特定の条件下に接着性プライマーに水分を含ませ、かつ得られた積層フィルムを特定の条件下でエージングすることにより積層フィルムの静電防止性の低下が防げることを見出した。
【０００５】
【課題を解決するための手段】
【発明の概要】
本発明は、熱可塑性樹脂フィルムの少なくとも片面に、側鎖に少なくともカルボキシル基及び４級アンモニウム塩基を有する架橋性共重合高分子からなる接着性プライマー（Ａ）を塗布した熱可塑性樹脂フィルム（Ｂ）の接着性プライマー（Ａ）の表面に接着剤（Ｃ）を塗布・乾燥した後、前記接着性プライマー（Ａ）に水分を含ませた状態で、他の熱可塑性樹脂フィルム（Ｄ）と貼り合せて積層し、得られる積層フィルムを高湿度の雰囲気下でエージングすることを特徴とする静電防止性を有する積層フィルムの製造方法に関する。
【０００６】
【発明の具体的説明】
接着性プライマー（Ａ）
本発明に係わる接着性プライマー（Ａ）は、得られる積層フィルムに静電防止性を付与する化合物であり、側鎖に少なくともカルボキシル基及び４級アンモニウム塩基を有する架橋性共重合高分子からなる接着性プライマーである。本発明に係わる架橋性共重合高分子は、更に側鎖に上記官能基に加え、ヒドロキシル基を有していてもよい。かかる架橋性共重合体は、上記の各官能基を有する単量体を共重合することによって得ることができる。各単量体の具体例は、末端にカルボキシル基（−ＣＯＯＨ基）を有する単量体としては（メタ）アクリル酸、アクロイルオキシエチルコハク酸、フタル酸、（メタ）ヘキサヒドロフタル酸等が挙げられる。４級アンモニウム塩基を有する単量体としてはジメチルアミノエチルアクリレート４級化物（対イオンとしてのクロライド、サルフェート、スルホネート、アルキルスルホネートなどアニオンを含む）が挙げられる。ヒドロキシル基を有する単量体としては、２官能単量体のグリセリンジグリシジルエーテルなどが挙げられる。３官能単量体のトリメチロールプロパントリグリシジルエーテルなどのエポキシ誘導体、トリメチロールプロパントリアジリジニルエーテルなどのエチレンイミン誘導体が挙げられる。この他に、その他の単量体を共重合させることもでき、その他の重合性単量体としてはアルキルアクリレート（メタを含む）、スチレン、酢酸ビニル、ハロゲン化ビニル、オレフィンなどのビニル誘導体などが挙げられる。
【０００７】
上記２官能、３官能単量体のエポキシ誘導体の開環反応触媒として２−メチルイミダゾール、２−エチル、４−メチルイミダゾールなどのイミダゾール誘導体やその他アミン類のエポキシ開環反応触媒を添加剤として用いることができる。本発明の接着性プライマーにおいて、各単量体の組成比は広い範囲で変え得る。この中で、４級アンモニウム塩基をもつ単量体は該共重合体の全単量体に対して１５〜４０モル％の範囲での構成が好ましく、末端に−ＣＯＯＨ基をもつ単量体は全単量体に対して３〜１３モル％が好ましい。その他の構成単量体は６３．５〜７９．５モル％の範囲で共重合体が構成される。４級アンモニウム塩基をもつ単量体は１５モル％以下では静電防止効果が小さく、逆に４０モル％を越えると単量体の親水性が高くなり過ぎる場合がある。又、ヒドロキシル基をもつ単量体は全単量体に対して０．５〜１．５モル％が好ましい。
【０００８】
本発明に係わる接着性プライマー（Ａ）は、通常架橋性共重合高分子を水／イソプロピルアルコールの混合溶液に固形分濃度２．０〜１０．０％にて溶解、希釈することで得られる。なお、水／イソプロピルアルコールの混合比率は８０／２０〜２０／８０の範囲で適宜変えることができる。
【０００９】
熱可塑性樹脂フィルム
本発明に係わる接着性プライマー（Ａ）を塗布する熱可塑性樹脂フィルムは、種々公知の熱可塑性樹脂からなるフィルムであり、かかる熱可塑性樹脂としては、例えば、ポリオレフィン（ポリエチレン、ポリプロピレン、ポリ４−メチル・１−ペンテン、ポリブテン等）、ポリエステル（ポリエチレンテレフタレート、ポリブチレンテレフタレート、ポリエチレンナフタレート等）、ポリアミド（ナイロン−６、ナイロン−６６、ポリメタキシレンアジパミド等）、ポリ塩化ビニル、ポリイミド、エチレン・酢酸ビニル共重合体、ポリアクリロニトリル、ポリカーボネート、ポリスチレン、アイオノマー、あるいはこれらの混合物等を例示することができる。これらのうちでは、ポリプロピレン、ポリエチレンテレフタレート、ポリアミド等、延伸性、透明性が良好な熱可塑性樹脂が好ましい。又、かかる熱可塑性樹脂フィルムは、無延伸フィルムであっても、延伸フィルムであっても良い。中でも、二軸延伸フィルムが剛性、透明性等に優れているので好ましい。さらに、かかる熱可塑性樹脂フィルムの少なくとも片面に、アルミニウム、酸化アルミニウム、酸化ケイ素等の蒸着や、塩化ビニリデン、ポリビニルアルコール系重合体等のコーティングが施してあっても良い。
【００１０】
又、熱可塑性樹脂フィルムの片面あるいは両面に、接着性プライマーとの接着性を改良するために例えば、コロナ処理、火炎処理、プラズマ処理、アンダーコート処理、プライマーコート処理、フレーム処理等の表面活性化処理を行っておいてもよい。熱可塑性樹脂フィルムの厚さは、通常５〜５０μｍ、好ましくは９〜３０μｍの範囲にある。
【００１１】
熱可塑性樹脂フィルム（Ｂ）
本発明に係わる熱可塑性樹脂フィルム（Ｂ）は、前記熱可塑性樹脂フィルムの少なくとも片面に、接着性プライマー（Ａ）を塗布してなるフィルムである。かかる熱可塑性樹脂フィルム（Ｂ）は、予め得られた熱可塑性樹脂フィルムの少なくとも片面に、接着性プライマー（Ａ）を、例えば、エアーナイフコーター、ダイレクトグラビアコーター、グラビアオフセット、アークグラビアコーター、グラビアリバースおよびジェットノズル方式等のグラビアコーター、トップフィードリバースコーター、ボトムフィードリバースコーターおよびノズルフィードリバースコーター等のリバースロールコーター、５本ロールコーター、リップコーター、バーコーター、バーリバースコーター、ダイコーター等種々公知の塗工機を用いて、接着性プライマー（Ａ）中の固形分の量で０．０５〜１．０ｇ／ｍ２、好ましくは０．１〜０．５ｇ／ｍ２となるよう塗布した後、５０〜１４０℃の温度で乾燥することにより得られる。　熱可塑性樹脂フィルムの接着性プライマー（Ａ）を塗布する面には、前述のように予めコロナ処理等を行っておいてもよいし、プライマーコート処理等を行っておいてもよい。かかるプライマーコート剤としては、種々公知のラミネート接着剤、例えば一液型、二液型のポリオールと多価イソシアネート、水系ウレタンアイオノマーと硬化剤等の組合せからなるポリウレタン系接着剤に代表されるドライラミネート接着剤、アクリル系、酢酸ビニル系、ウレタン系、ポリエステル樹脂等を主原料とした水性ドライラミネート接着剤、ポリウレタン系接着剤に代表される無溶剤ラミネート接着剤等を例示できる。
【００１２】
接着剤（Ｃ）
本発明に係わる熱可塑性樹脂フィルム（Ｂ）の接着性プライマー（Ａ）を塗布してなる面に塗布する接着剤は、種々公知のラミネート接着剤、例えば一液型、二液型のポリオールと多価イソシアネート、水系ウレタンアイオノマーと硬化剤等の組合せからなるポリウレタン系接着剤に代表されるドライラミネート接着剤、アクリル系、酢酸ビニル系、ウレタン系、ポリエステル樹脂等を主原料とした水性ドライラミネート接着剤、ポリウレタン系接着剤に代表される無溶剤ラミネート接着剤、電子線硬化型ラミネート接着剤等を例示できる。
【００１３】
熱可塑性樹脂フィルム（Ｄ）
本発明に係わる前記熱可塑性樹脂フィルムに接着性プライマー（Ａ）を塗布してなる熱可塑性樹脂フィルム（Ｂ）と貼り合せる熱可塑性樹脂フィルム（Ｄ）は、前記熱可塑性樹脂フィルムと同じ範疇のフィルムである。又、前記熱可塑性樹脂フィルムと熱可塑性樹脂フィルム（Ｄ）とは、同一種類の熱可塑性樹脂から得られるフィルムであっても、異なる種類の熱可塑性樹脂から得られるフィルムであってもよく、種々用途により適宜選択し得る。熱可塑性樹脂フィルム（Ｄ）として、熱融着性に優れる樹脂を選択する場合は、熱融着フィルムとして公知のエチレン、プロピレン、ブテン−１、ヘキセン−１、４−メチル・ペンテン−１、オクテン−１等のα−オレフィンの単独若しくは共重合体、高圧法低密度ポリエチレン、線状低密度ポリエチレン（所謂ＬＬＤＰＥ）、高密度ポリエチレン、ポリプロピレン、ポリプロピレンランダム共重合体、ポリブテン、ポリ４−メチル・ペンテン−１、低結晶性あるいは非晶性のエチレン・プロピレンランダム共重合体、エチレン・ブテン−１ランダム共重合体、プロピレン・ブテン−１ランダム共重合体等のポリオレフィンを単独若しくは２種以上の組成物、エチレン・酢酸ビニル共重合体（ＥＶＡ）あるいはＥＶＡとポリオレフィンとの組成物、エチレン・アクリル酸共重合体、エチレン・メタアクリル酸共重合体、エチレン・アクリル酸エステル共重合体、エチレン・メタアクリル酸エステル共重合体等の単独若しくは２種以上の組成物、アイオノマー等の熱可塑性樹脂から得られるフィルムを用い得る。
【００１４】
静電防止性を有する積層フィルムの製造方法
本発明の静電防止性を有する積層フィルムの製造方法は、熱可塑性樹脂フィルムの少なくとも片面に接着性プライマー（Ａ）を塗布した熱可塑性樹脂フィルム（Ｂ）の接着性プライマー（Ａ）の表面に接着剤（Ｃ）を塗布・乾燥した後、前記接着性プライマー（Ａ）に水分を含ませた状態で、、他の熱可塑性樹脂フィルム（Ｄ）と貼り合せて積層し、得られる積層フィルムを高湿度の雰囲気下でエージングする方法である。
【００１５】
前記接着性プライマー（Ａ）に水分を含ませる方法としては、例えば、接着性プライマー（Ａ）を塗布した熱可塑性樹脂フィルム（Ｂ）の接着性プライマー（Ａ）の表面に接着剤（Ｃ）を塗布・乾燥した後に、高湿度下に保たれたチャンバー内を通過させる方法、あるいは、接着剤（Ｃ）を塗布・乾燥した後に他の熱可塑性樹脂フィルム（Ｄ）と貼り合せる前に、フィルム表面近傍に水を噴霧する方法等種々の方法を採り得る。チャンバー内を高湿度下に保つ方法としては、例えば、予め高湿度に調整された空気をチャンバー内に送風することにより行い得る。又、フィルム表面近傍に水を噴霧する場合は、あまりに噴霧量が過剰になると、まれに接着剤（Ｃ）の白化が生じ、また所定のラミネート強度が得られない場合があるため、これらを避けるように噴霧する水の量、噴霧位置とフィルムとの距離等を適宜調整する必要がある。前記接着性プライマー（Ａ）に水分を含ませる高湿度の条件は、好ましくは１０〜４０℃、湿度７０〜１００％ＲＨ、さらに好ましくは１５〜４０℃、湿度８０〜１００％ＲＨの範囲である。
前記接着性プライマー（Ａ）に水分を含ませた状態で、他の熱可塑性樹脂フィルム（Ｄ）と貼り合せて積層した後は、通常の方法で当該積層フィルムを巻取り、巻き取った積層フィルムは、高湿度の雰囲気下でエージング、好ましくは３０〜５０℃、湿度４０〜１００％ＲＨで少なくとも２４時間、更に好ましくは３０〜５０℃、湿度４５〜１００％ＲＨで少なくとも２４時間の高湿度の雰囲気下でエージングする。当該エージングは、巻き取ったフィルムを上記条件に保たれた部屋に保管しておくことにより行えばよい。
【００１６】
本発明の静電防止性を有する積層フィルムの製造方法は、接着性プライマー（Ａ）の表面に接着剤（Ｃ）を塗布・乾燥した後、他の熱可塑性樹脂フィルム（Ｄ）とを貼り合せる工程では、前記接着性プライマー（Ａ）に水分を含ませた状態で行う必要があり、貼り合せた積層フィルムをエージングする工程においては高湿度下の雰囲気で行うことが必要である。例えば、貼り合せ工程を前記接着性プライマー（Ａ）に水分を含ませない状態で行った後巻き取った積層フィルムは、その後たとえ長時間、高湿度下でエージングしても得られる積層フィルムは十分な静電防止効果を発現し得ない場合があり、又、貼り合せ工程を前記接着性プライマー（Ａ）に水分を含ませた状態で行っても、巻き取った積層フィルムを乾燥した雰囲気下でエージングを行うと静電防止効果を発現し得ない場合がある。
【００１７】
本発明に用いる熱可塑性樹脂フィルム（Ｂ）には、その表面に印刷を施しておいてもよい。印刷は熱可塑性樹脂フィルム（Ｂ）の接着性プライマー（Ａ）を塗布した面でもよいし、他の面でもよい。熱可塑性樹脂フィルム（Ｂ）の接着性プライマー（Ａ）を塗布した後に、印刷面を乾燥したフィルムを高湿度の雰囲気下で巻き取ってもよい。
【００１８】
本発明の製造方法で得られた積層フィルムは、上記高湿度下でのエージングを行った後は、当該フィルムを極端な乾燥状態に置かない限り、常温での静電防止効果が持続するので、エージングを行った後の積層フィルムの取扱いは容易であり、当該積層フィルムを用いて小麦粉、砂糖等の粉末あるいは削り節、ふりかけ等の小片等の被包装物を充填包装する際にも粉末等が包装用材料に付着することなく充填できるので、包装用材料としても好適である。
【００１９】
【発明の効果】
従来の積層フィルムにおいては、積層フィルムを製造する過程で静電防止効果が低下し、得られた熱可塑性樹脂積層フィルムを包装用材料として用いる場合には、被包装物を充填包装する際に、被包装物が当該積層フィルムに付着して充填包装等がスムーズにいかない虞があったのに対し、本発明の製造方法により得られる積層フィルムは、積層フィルムを製造する過程での静電防止効果の低下がなく、また輸送時、充填包装までの保管時等において長時間放置しても静電防止効果が持続するので、包装用材料に用いた際にも、被包装物が積層フィルムに付着する虞がない。したがって、本発明の製造方法で得られる積層フィルムは、かかる静電防止効果の持続性を活かして、小麦粉、砂糖等の粉末あるいは削り節、ふりかけ等小片等の被包装物の充填包装用包装材料として好適に用いられるのを始め、植物の種子、医薬品、電子部品材料等幅広い分野の包装用材料としても使用できる。
【００２０】
【実施例】
次に実施例を挙げて本発明を更に具体的に説明するが、本発明はその要旨を越えない限りこれらの実施例に制約されるものではない。
【００２１】
なお、実施例及び比較例で得られた積層フィルムの性能は以下の方法で評価した。
〈摩擦帯電圧〉
摩擦帯電圧測定器（大栄科学精器製作所　ＲＳ−１０１Ｄ）を用い、積層フィルムを綿布と６０秒間摩擦した直後の積層フィルムの帯電圧を測定した。なお、測定環境は２０℃、３５％ＲＨであった。
〈灰付着試験〉
積層フィルムを綿布で３０往復摩擦した直後に、タバコの灰までの距離を５ｍｍまで接近させた際に積層フィルム表面へ付着する灰の有無を評価した。なお、測定環境は２０℃、３５％ＲＨであった。
○：灰の付着がないか、若干灰の付着が認められる程度。
×：灰が著しく付着する。
〈ラミネート強度〉
テンシロン引張試験機を用い、剥離速度３００ｍｍ／分にて積層フィルムのラミネート強度を測定した。
〈ヒートシール強度〉
積層フィルムの線状低密度ポリエチレン面同士を、温度１２０℃、圧力０．２ＭＰａ、時間１秒の条件にてヒートシールした後、テンシロン引張試験機を用い、引張速度３００ｍｍ／分にてヒートシール強度を測定した。
【００２２】
実施例１
厚さ２０μｍの二軸延伸ポリプロピレンフィルム（ＯＰＰ）の片面に、４級アンモニウム塩アクリルモノマーとアクリル酸（メタを含む）、アクリル酸エステルの共重合高分子からなる接着性プライマー（アルテック社製：商品名　ＢＯＮＤＥＩＰ　ＰＡ１００）を塗布量０．２ｇ／ｍ２となるよう塗布した。この接着性プライマーの表面に印刷を施して巻き取った後、ポリウレタン系ドライラミネート接着剤（東洋モートン社製：商品名　ＴＭ−３１７およびＣＡＴ―１１Ｂ―８０）を塗布、乾燥し、ついでフィルムの両側面から水を噴霧して、１７℃、湿度８５％ＲＨの雰囲気下で接着性プライマーに水分を含ませ、その状態で厚さ４０μｍの線状低密度ポリエチレンフィルム（ＬＬＤＰＥ）と貼り合せた後、巻き取った。なお、ドライラミネート接着剤の塗布量は２．０ｇ／ｍ２とした。巻き取った積層フィルムは３５℃、湿度８０％ＲＨの雰囲気下で２４時間エージングを行った。得られた積層フィルムの性能評価の結果を表１に示す。
【００２３】
実施例２
実施例１において、３７℃、湿度５０％ＲＨの雰囲気下で２４時間エージングを行う以外は実施例１と同様にして積層フィルムを得た。得られた積層フィルムの性能評価の結果を表１に示す。
【００２４】
実施例３
実施例１において、印刷を施した後、１７℃、湿度８５％ＲＨの雰囲気下で巻き取る以外は実施例１と同様にして積層フィルムを得た。得られた積層フィルムの性能評価の結果を表１に示す。
【００２５】
比較例１
厚さ２０μｍの二軸延伸ポリプロピレンフィルムの片面に、４級アンモニウム塩アクリルモノマーとアクリル酸（メタを含む）、アクリル酸エステルの共重合高分子からなる接着性プライマー（アルテック社製：商品名　ＢＯＮＤＥＩＰ　ＰＡ１００）を塗布量０．２ｇ／ｍ２となるよう塗布した。この接着性プライマーの表面に印刷を施して巻き取った後、ポリウレタン系ドライラミネート接着剤（東洋モートン社製：商品名　ＴＭ−３１７およびＣＡＴ―１１Ｂ―８０）を塗布、乾燥し、２２℃、湿度５０％ＲＨの雰囲気下で厚さ４０μｍの線状低密度ポリエチレンフィルムと貼り合せた後、同雰囲気下で巻き取った。なお、ドライラミネート接着剤の塗布量は２．０ｇ／ｍ２とした。巻き取った積層フィルムは３８℃、湿度２０％ＲＨの雰囲気下で２４時間エージングを行った。得られた積層フィルムの性能評価の結果を表１に示す。
【００２６】
比較例２
比較例１において、ポリウレタン系ドライラミネート接着剤を塗布、乾燥し、ついでフィルムの両側面から水を噴霧して、１７℃、湿度８５％ＲＨの雰囲気下で接着性プライマーに水分を含ませ、その状態で線状低密度ポリエチレンフィルムと貼り合せる以外は比較例１と同様にして積層フィルムを得た。得られた積層フィルムの性能評価の結果を表１に示す。
【００２７】
比較例３
比較例１において、３５℃、湿度８０％ＲＨの雰囲気下で９６時間エージングを行う以外は比較例１と同様にして積層フィルムを得た。得られた積層フィルムの性能評価の結果を表１に示す。
【００２８】
比較例４
厚さ２０μｍの二軸延伸ポリプロピレンフィルムの片面に、４級アンモニウム塩アクリルモノマーとアクリル酸（メタを含む）、アクリル酸エステルの共重合高分子からなる接着性プライマー（アルテック社製：商品名　ＢＯＮＤＥＩＰ　ＰＡ１００）を塗布量０．２ｇ／ｍ２となるよう塗布した。この接着性プライマーの表面に印刷を施して巻き取った後、ポリウレタン系ドライラミネート接着剤（東洋モートン社製：商品名　ＴＭ−３１７およびＣＡＴ―１１Ｂ―８０）を塗布、乾燥し、２２℃、湿度５５％ＲＨの雰囲気下で厚さ４０μｍの線状低密度ポリエチレンフィルムと貼り合せた後、１７℃、湿度８５％ＲＨの雰囲気下で巻き取った。なお、ドライラミネート接着剤の塗布量は２．０ｇ／ｍ２とした。巻き取った積層フィルムは３５℃、湿度８０％ＲＨの雰囲気下で２４時間エージングを行った。得られた積層フィルムの性能評価の結果を表１に示す。
【００２９】
比較例５
比較例４において、印刷を施して、１７℃、湿度８５％ＲＨの雰囲気下で巻き取る以外は比較例４と同様にして積層フィルムを得た。得られた積層フィルムの性能評価の結果を表１に示す。
【００３０】
【表１】
2004034531.tif 000002
【００３１】
表１から明らかなように、片面に架橋性共重合高分子からなる接着性プライマーを塗布した二軸延伸ポリプロピレンフィルム（ＯＰＰ）と線状低密度ポリエチレンフィルム（ＬＬＤＰＥ）とのドライラミ（貼り合せ）を行う前に、接着性プライマー（Ａ）に水分を含ませた状態にし、かつ巻き取った積層フィルムを高湿度下でエージングしたフィルム（実施例１〜３）はＯＰＰ面及びＬＬＤＰＥ面の何れも摩擦帯電圧が低く、灰の付着もなく静電防止効果に優れた積層フィルムであるのに対し、貼り合せ時及びエージングの何れかを低湿度下で行った積層フィルムは、何れも静電防止効果に劣る。